(57)【特許請求の範囲】
【請求項１】
半導体基板上に形成された金属含有化合物層と、
前記金属含有化合物層上を含む前記半導体基板上に形成された絶縁体膜と、
前記絶縁体膜に、前記金属含有化合物層に達するように形成されたコンタクトホールと、
前記コンタクトホールに形成されたコンタクトプラグと、
前記絶縁体膜及び前記金属含有化合物層のそれぞれと、前記コンタクトプラグとの間に形成されたマンガン酸化物層とを備えることを特徴とする半導体装置。
【請求項２】
請求項１において、
前記コンタクトプラグと前記マンガン酸化物層との間、又は、前記マンガン酸化物層と前記絶縁体膜及び前記金属含有化合物層のそれぞれとの間に形成された、酸素を含有するチタン層を更に備えることを特徴とする半導体装置。
【請求項３】
請求項１又は２において、
前記金属含有化合物層は、コバルト、ニッケル、ゲルマニウム及び白金のうちの少なくとも一つの金属と、シリコンとを含むことを特徴とする半導体装置。
【請求項４】
請求項１〜３のいずれか一つにおいて、
前記絶縁体膜は、酸素含有絶縁体膜の単層膜又は複数の酸素含有絶縁体膜からなる積層膜であることを特徴とする半導体装置。
【請求項５】
請求項４において、
前記酸素含有絶縁体膜は、Ｐ−ＴＥＯＳ膜、ＰＳＧ膜、ＢＰＳＧ膜、ＮＳＧ膜及びＦＳＧ膜の少なくとも１つであることを特徴とする半導体装置。
【請求項６】
請求項１〜５のいずれか一つにおいて、
前記コンタクトプラグは、銅を含むことを特徴とする半導体装置。
【請求項７】
請求項１〜６のいずれか一つにおいて、
前記絶縁体膜上に、前記コンタクトプラグと接続する配線が形成されていることを特徴とする半導体装置。
【請求項８】
半導体基板上に、金属含有化合物層を形成する工程（ａ）と、
前記金属含有化合物層上を含む前記半導体基板上に、絶縁体膜を形成する工程（ｂ）と、
前記絶縁体膜に、前記金属含有化合物層に達するようにコンタクトホールを形成する工程（ｃ）と、
前記工程（ｃ）の後に、前記コンタクトホールの底部に露出している部分の前記金属含有化合物層を酸化させることにより、酸素含有金属含有化合物層を形成する工程（ｄ）と、
前記工程（ｄ）の後に、前記コンタクトホールの底部及び側壁にマンガン含有合金層を形成する工程（ｅ）と、
前記工程（ｅ）の後に、前記コンタクトホールを埋め込むようにコンタクトプラグを形成する工程（ｆ）と、
前記工程（ｆ）の後に、熱処理により、前記マンガン含有合金層からマンガン酸化物層を形成する工程（ｇ）とを備えることを特徴とする半導体装置の製造方法。
【請求項９】
請求項８において、
前記工程（ｄ）は、フッ素及びフッ素化合物の少なくもと一方と、酸素とを含むガスによるプラズマアッシングにより行われることを特徴とする半導体装置の製造方法。
【請求項１０】
半導体基板上に、金属含有化合物層を形成する工程（ａ）と、
前記金属含有化合物層上を含む前記半導体基板上に、絶縁体膜を形成する工程（ｂ）と、
前記絶縁体膜に、前記金属含有化合物層に達するようにコンタクトホールを形成する工程（ｃ）と、
前記工程（ｃ）の後に、前記コンタクトホールの底部及び側壁に酸素を含有するチタン層を形成する工程（ｄ）と、
前記工程（ｃ）の後で且つ前記工程（ｄ）の前又は後に、前記コンタクトホールの底部及び側壁にマンガン含有合金層を形成する工程（ｅ）と、
前記工程（ｄ）及び前記工程（ｅ）の後に、前記コンタクトホールを埋め込むようにコンタクトプラグを形成する工程（ｆ）と、
前記工程（ｆ）の後に、熱処理により、前記マンガン含有合金層からマンガン酸化物層を形成する工程（ｇ）とを備えることを特徴とする半導体装置の製造方法。
【請求項１１】
請求項１０において、
前記工程（ｄ）において、前記酸素を含有するチタン層は、チタンを含む化合物を還元することにより形成することを特徴とする半導体装置の製造方法。
【請求項１２】
請求項１１において、
前記チタンを含む化合物は、四塩化チタン、四臭化チタン及び四沃化チタンの少なくとも１つであることを特徴とする半導体装置の製造方法。
【請求項１３】
請求項１１又は１２において、
前記還元は、水素プラズマを用いて行うことを特徴とする半導体装置の製造方法。
【請求項１４】
請求項１０において、
前記工程（ｄ）において、前記酸素を含有するチタン層は、チタン膜を形成した後に、前記チタン膜を酸化させることにより形成することを特徴とする半導体装置の製造方法。
【請求項１５】
請求項１４において、前記チタン膜を酸化させる方法は、前記チタン膜を大気に曝露することであることを特徴とする半導体装置の製造方法。
【請求項１６】
請求項１４において、
前記チタン膜を酸化させる方法は、前記チタン膜を、酸素を含むプラズマ雰囲気に曝露することであることを特徴とする半導体装置の製造方法。
【請求項１７】
請求項１４において、
物理的気相成長法により前記チタン膜を形成することを特徴とする半導体装置の製造方法。
【請求項１８】
請求項８〜１７のいずれか一つにおいて、
前記金属含有化合物層は、コバルト、ニッケル、ゲルマニウム及び白金のうちの少なくとも一つの金属と、シリコンとを含むことを特徴とする半導体装置の製造方法。
【請求項１９】
請求項８〜１８のいずれか一つにおいて、
前記絶縁体膜は、酸素含有絶縁体膜の単層膜又は複数の酸素含有絶縁体膜からなる積層膜であることを特徴とする半導体装置の製造方法。
【請求項２０】
請求項１９において、
前記酸素含有絶縁体膜は、Ｐ−ＴＥＯＳ膜、ＰＳＧ膜、ＢＰＳＧ膜、ＮＳＧ膜及びＦＳＧ膜の少なくとも１つであることを特徴とする半導体装置の製造方法。
【発明の詳細な説明】
【技術分野】
【０００１】
本発明は、銅コンタクトを有する半導体装置及びその製造方法に関するものである。
【背景技術】
【０００２】
半導体装置の微細化に伴い、ソース領域、ドレイン領域等を構成する拡散層と配線層とを電気的に接続するコンタクトを低抵抗化することを目的として、旧来用いられているタングステンによるコンタクト形成に代えて、低抵抗材料である銅を用いたコンタクト形成が行われるようになってきている。このような銅を用いたコンタクト形成を行う場合について、図９（ａ）〜（ｄ）を参照して以下に説明する。
【０００３】
まず、図９（ａ）に示すように、半導体基板１上に素子分離（図示省略）の形成、不純物注入、金属含有化合物層２の形成を行う。その後、金属含有化合物層２（ソース・ドレイン領域等の上部に形成される金属シリサイド層）上を含む半導体基板１上に、第１の絶縁体膜３を堆積する。続いて、リソグラフィ法、ドライエッチング法、ウェットエッチング法等を用い、第１の絶縁体膜３に対し、金属含有化合物２に達するようにコンタクトホール４を形成する。
【０００４】
次に、アルゴンスパッタ法、ケミカルドライエッチング法等によりコンタクトホール４の底に露出している部分の金属含有化合物層２の表面を清浄化する。この後、図９（ｂ）に示す通り、物理的気相成長法を用いてタンタル膜、窒化タンタル膜又はタンタルと窒化タンタルとの２層の積層膜からなるバリア層５を、コンタクトホール４の底部及び側壁部と、第１の絶縁体膜３の上面とを覆うように形成する。続いて、バリア層５を覆うように、物理的気相成長法によりシード層６を形成する。更に、電解めっき法を用い、バリア層５及びシード層６が形成されたコンタクトホール４を埋め込むように銅層７を形成する。
【０００５】
次に、半導体基板１に対して所定の温度にて熱処理を行った後、図９（ｃ）に示すように、化学的機械研磨法によりコンタクトホール４の外の部分のバリア層５、シード層６及び銅層７を除去する。これにより、コンタクト８を形成する。
【０００６】
次に、図９（ｄ）に示すように、コンタクト８上を含む第１の絶縁体膜３上に、第２の絶縁体膜９及び第３の絶縁体膜１０をこの順に積層する。更に、第２の絶縁体膜９及び第３の絶縁体膜１０に対し、コンタクト８の上面を露出させるように溝を形成する。続いて、該溝の内側に、バリア層１５、シード層１６及び銅層１７を形成し、第１の配線層１１を構成する。この際、リソグラフィ法、ドライエッチング法、ウェットエッチング法、物理的気相成長法、化学的気相成長法、化学的機械研磨法等が必要に応じて用いられる。
【０００７】
この後、順次上部コンタクトホール、上部配線層等（いずれも図示省略）を形成し、半導体装置を完成する。
【非特許文献１】J. Koike et al., Applied Physics Letters 87, 041911 (2005)
【特許文献１】特開２００７−１４１９２７号公報
【発明の開示】
【発明が解決しようとする課題】
【０００８】
しかしながら、以上のような半導体装置及びその製造方法において、実際の工程では、次のような課題が発生する。
【０００９】
図９（ｄ）等に示すように、コンタクトホール４の側壁部及び底部には、コンタクト８を構成する銅層７の銅原子が拡散するのを抑制するためのバリア層５が形成される。
【００１０】
バリア層５に関する要求の一つに、半導体基板１への銅原子の拡散を防ぐため、コンタクトホール４の底部において必要十分な膜厚に堆積されていることが挙げられる。同時に、バリア層５に関する別の要求として、電解めっき法により銅層７を堆積する際にコンタクトホール４内にボイドを生じることなく埋め込みを行うため、コンタクトホール４に必要十分な開口幅を確保できるように堆積することも挙げられる。
【００１１】
ここで、バリア層５は物理的気相成長法により形成される。しかし、該手法の特徴の一つは、段差被覆性が低いことである。このため、コンタクトホール底部に十分なバリアを堆積することと、バリア層５の堆積後に十分なコンタクトホール４の開口幅を確保することとを両立させることは困難である。特に、半導体装置の微細化に伴い高アスペクト比となった微細コンタクトホールの場合にこの問題が顕著である。
【００１２】
図１０（ａ）に示す通り、物理的気相成長法の場合、その段差被覆性の低さから、コンタクトホール４の底部に所望の膜厚のバリア層５を堆積するためには、第１の絶縁体膜３の表面上には前記所望の膜厚以上の膜厚に堆積する必要がある。この結果、コンタクトホール４の開口部におけるバリア層５の張り出しが顕著になり、バリア層５堆積後のコンタクトホール４の開口幅が小さくなる。このため、図１０（ｂ）に示す通り、電解めっき法による銅層７の堆積の際、ボイド１２が形成されて埋め込み不良となる。
【００１３】
また、このようなボイド１２を避けるために、図１０（ｃ）のようにバリア層５を薄膜化した場合、コンタクトホール４の底部におけるバリア層５の膜厚が不十分になる。この結果、シード層６及び銅層７からの銅原子の拡散を抑制することができず、図９（ｄ）に示す工程まで処理を進めた際に、図１０（ｄ）に示すように銅シリサイド１３が形成される。これは、コンタクト８を構成する銅層７に含まれる銅原子と、基板１又は金属含有化合物層２に含まれるシリコン原子とが反応して形成されるものであり、半導体装置の動作不良の原因となる。
【００１４】
この点に関する対策として、例えば特許文献１及び非特許文献１の技術が知られている。これは、銅−マンガン合金層を用いた自己整合バリア形成技術であり、銅配線層に適用されている。以下、この技術を説明する。
【００１５】
図１１（ａ）に示すように、第１の層間絶縁膜２２に形成した溝に対してバリア層２５、シード層２６及び銅層２７からなる下層配線層２１を形成する。次に、下層配線層２１上を含む第１の層間絶縁膜２２上に第２の層間絶縁膜２３を形成する。更に、該第２の層間絶縁膜２３に、下層配線層２１に達する接続孔２８と、接続孔２８上に接続する上部配線溝２９とを形成する。
【００１６】
続いて、図９（ａ）〜（ｄ）に示す技術では用いていたバリア層を形成することなく、接続孔２８の底部及び側壁、上部配線溝２９の底部及び側壁、第２の層間絶縁膜２３上を覆うように銅−マンガン合金層３０を堆積する。更に、接続孔２８及び上部配線溝２９を埋め込むように銅層３１を堆積する。
【００１７】
次に、熱処理を行うと、銅−マンガン合金層３０に含まれるマンガン原子が第２の層間絶縁膜２３側に拡散し、層間絶縁膜２３中の酸素原子と反応して、第２の層間絶縁膜２３の表面にマンガン酸化物層３２が形成される。これを図１１（ｂ）に示す。形成されたマンガン酸化物層３２は、バリア層として機能する。尚、接続孔２８の底部においては、銅−マンガン合金層１１８の下方に位置するのが銅層２７であるために酸素原子が供給されず、結果としてマンガン酸化物層は形成されない。
【００１８】
また、銅−マンガン合金層３０に含まれていたマンガン原子のうちのマンガン酸化物層３２形成に用いられなかったマンガン原子は熱処理により拡散する。このため、図１１（ｂ）に示す工程において銅−マンガン合金層３０は残っていない。
【００１９】
この後、上部配線溝２９からはみ出た部分の銅層３１及びマンガン酸化物層３２を化学的機械研磨法により除去することにより、上層配線層が形成される。
【００２０】
以上のように、特許文献１及び非特許文献１の技術によると、接続孔２８の側壁と、上部配線溝２９の底部及び側壁とに均質なバリア層としてマンガン酸化物層３２を形成することができる。
【００２１】
しかし、このような技術は、ソース領域、ドレイン領域等のような拡散層上に接続するコンタクトに適用することができない。つまり、図９（ａ）のように金属含有化合物層２上に開口したコンタクトホール４に対して該技術を用いると、図１２（ａ）に示す通り、マンガン酸化物層１９は、コンタクトホール４の側壁には形成されるが、コンタクトホール４の底部には形成されない。これは、コンタクトホール４の底部下方に位置するのが金属含有化合物層２だからである。金属含有化合物層２としては、一般にニッケル−シリコン金属間化合物、コバルト−シリコン金属間化合物等が用いられ、これらは酸素原子を供給しない。このため、バリア層としてのマンガン酸化物層は形成されない。
【００２２】
この後、図９（ｃ）及び（ｄ）に示したように各種工程を進めると、コンタクトホール４の底部にはバリア層が存在しないため、銅層７から金属含有化合物層２や半導体基板１に銅原子が拡散し、図１２（ｂ）に示すように、銅シリサイド１３を形成することになる。これは、デバイスの性能劣化や動作不良の原因となる。
【００２３】
以上に鑑み、本発明の目的は、微細コンタクトホールの底部においてもコンタクトの構成元素のシリサイドを形成させることなくコンタクトを形成でき、デバイス特性の低下を起こすことなく且つ高製造歩留りである半導体装置及びその製造方法を提供することである。
【課題を解決するための手段】
【００２４】
前記の目的を達成するため、本発明に係る半導体装置は、半導体基板上に形成された金属含有化合物層と、金属含有化合物層上を含む半導体基板上に形成された絶縁体膜と、絶縁体膜に、金属含有化合物層に達するように形成されたコンタクトホールと、コンタクトホールに形成されたコンタクトプラグと、絶縁体膜及び金属含有化合物層のそれぞれと、コンタクトプラグとの間に形成されたマンガン酸化物層とを備える。
【００２５】
本発明の半導体装置によると、導電体であるコンタクトプラグと絶縁体膜との間（つまり、コンタクトホールの側壁）、及び、コンタクトプラグと金属含有化合物層との間（つまり、コンタクトホールの底部）にそれぞれマンガン酸化物層が形成されている。
【００２６】
このようなマンガン酸化物層がバリア層として機能するため、コンタクトプラグを構成する元素がコンタクトホールの底部側及び側壁側に拡散することが抑制されている。また、後述する本願発明に係る半導体装置の製造方法を用いることにより、コンタクトホールの底部において十分な膜厚を有するようにマンガン酸化物層を形成することができ、コンタクト下方におけるコンタクトプラグを構成する元素のシリサイドの発生等を共に防ぐことができる。更に、後述の製造方法によると、コンタクトプラグ内におけるボイドの発生を防ぐこともできる。
【００２７】
尚、コンタクトプラグとマンガン酸化物層との間、又は、マンガン酸化物層と絶縁体膜及び金属含有化合物層との間に形成された、酸素を含有するチタン層を更に備えることが好ましい。
【００２８】
酸素を含有するチタン層は、後述する通り、マンガン酸化物層を形成するために有用である。また、マンガン酸化物層と金属含有化合物層との間に酸素を含有するチタン層が形成されている場合、酸素を含有するチタン層は、金属含有化合物層とマンガン酸化物層との界面抵抗を低減させることによりコンタクト抵抗を低減させる効果を有する。これにより、より低抵抗のコンタクトを形成することができる。
【００２９】
また、金属含有化合物層は、コバルト、ニッケル、ゲルマニウム及び白金のうちの少なくとも一つの金属と、シリコンとを含むことが好ましい。複数の金属を含む場合、それらの金属により合金が形成されていても良い。
【００３０】
また、絶縁体膜は、酸素含有絶縁体膜の単層膜又は複数の酸素含有絶縁体膜からなる積層膜であることが望ましい。
【００３１】
マンガン酸化物層を形成するためには、このようになっていることが好ましい。
【００３２】
また、酸素含有絶縁体膜は、Ｐ−ＴＥＯＳ（plasma tetraetylorthosilicate ）膜、ＰＳＧ（phospho silicate glass）膜、ＢＰＳＧ（borophosphosilicate glass）膜、ＮＳＧ（nondoped silicate glass）膜及びＦＳＧ（fluorine doped silicate glass ）膜の少なくとも１つであることが好ましい。このような膜が酸素含有絶縁体膜の具体例として挙げられる。
【００３３】
また、コンタクトプラグは、銅を含むことが好ましい。本願発明は、銅配線を有する半導体装置において特に有用である。
【００３４】
また、絶縁体膜上に、コンタクトプラグと接続する配線が形成されていることが好ましい。
【００３５】
前記の目的を達成するため、本願に係る第１の半導体装置の製造方法は、半導体基板上に、金属含有化合物層を形成する工程（ａ）と、金属含有化合物層上を含む半導体基板上に、絶縁体膜を形成する工程（ｂ）と、絶縁体膜に、金属含有化合物層に達するようにコンタクトホールを形成する工程（ｃ）と、工程（ｃ）の後に、コンタクトホールの底部に露出している部分の金属含有化合物層を酸化させることにより、酸素含有金属含有化合物層を形成する工程（ｄ）と、コンタクトホールの底部及び側壁にマンガン含有合金層を形成する工程（ｅ）と、工程（ｅ）の後に、コンタクトホールを埋め込むようにコンタクトプラグを形成する工程（ｆ）と、工程（ｆ）の後に、熱処理により、マンガン含有合金層からマンガン酸化物層を形成する工程（ｇ）とを備える。
【００３６】
第１の半導体装置の製造方法によると、コンタクトホールの底部に酸素含有金属含有化合物層を設けた後に、コンタクトホールの底部及び側壁にマンガン含有合金層を形成する。このため、工程（ｇ）における熱処理により、コンタクトホールの側壁だけではなく底部のマンガン含有合金層にも酸素を供給し、マンガン酸化物層を形成することができる。
【００３７】
このようにすると、バリア層として機能するマンガン酸化物層を、コンタクトホールの底部において十分な膜厚を有するように形成することができる。このため、微細コンタクトを有する半導体装置においても、コンタクト下方におけるコンタクト構成元素のシリサイドの発生を防ぐことができる。また、従来はバリア層の形成によりコンタクトホールの開口が狭くなるためにコンタクトプラグ内にボイドが生じる問題があったが、第１の半導体装置の製造方法の場合、コンタクトホール内にコンタクトプラグを形成した後にバリア層を形成するため、ボイドの発生が抑制されている。
【００３８】
尚、工程（ｄ）は、フッ素及びフッ素化合物の少なくとも一方と、酸素とを含むガスによるプラズマアッシングにより行うことが好ましい。
【００３９】
金属含有化合物層に酸素を含有させて酸素含有金属含有化合物層とするために有用な方法の例として、このようにすることが挙げられる。
【００４０】
前記の目的を達成するため、本願に係る第２の半導体装置の製造方法は、半導体基板上に、金属含有化合物層を形成する工程（ａ）と、金属含有化合物層上を含む半導体基板上に、絶縁体膜を形成する工程（ｂ）と、絶縁体膜に、金属含有化合物層に達するようにコンタクトホールを形成する工程（ｃ）と、工程（ｃ）の後に、コンタクトホールの底部及び側壁に酸素を含有するチタン層を形成する工程（ｄ）と、工程（ｃ）の後で且つ工程（ｄ）の前又は後に、コンタクトホールの底部及び側壁にマンガン含有合金層を形成する工程（ｅ）と、工程（ｄ）及び工程（ｅ）の後に、コンタクトホールを埋め込むようにコンタクトプラグを形成する工程（ｆ）と、工程（ｆ）の後に、熱処理により、マンガン含有合金層からマンガン酸化物層を形成する工程（ｇ）とを備える。
【００４１】
第２の半導体装置の製造方法によると、コンタクトホールの底部及び側壁に、酸素を含有するチタン層とマンガン含有合金層とを積層して形成し、熱処理によりマンガン含有合金層からマンガン酸化物層を形成することができる。この際、酸素は酸素を含有するチタン層から供給され、コンタクトホールの底部において十分な膜厚を有するようにマンガン酸化物層を形成することができる。このため、微細コンタクトを有する半導体装置においても、コンタクト下方におけるコンタクト構成元素のシリサイドの発生を防ぐことができる。また、従来はバリア層の形成によりコンタクトホールの開口が狭くなるためにコンタクトプラグ内にボイドが生じる問題があったが、第２の半導体装置の製造方法の場合、コンタクトホール内にコンタクトプラグを形成した後にバリア層を形成する工程であるため、ボイドの発生は抑制されている。
【００４２】
尚、工程（ｄ）において、酸素を含有するチタン層は、チタンを含む化合物を還元することにより形成することが好ましい。また、チタンを含む化合物は、四塩化チタン、四臭化チタン及び四沃化チタンの少なくとも１つであることが好ましい。更に、還元は、水素プラズマを用いて行うことが好ましい。
【００４３】
酸素を含有するチタン層を形成する方法の例として、このようにすることが挙げられる。
【００４４】
また、工程（ｄ）において、酸素を含有するチタン層は、チタン膜を形成した後に、チタン膜を酸化させることにより形成することが好ましい。また、チタン膜を酸化させる方法は、チタン膜を大気に曝露することであるのが好ましい。更に、チタン膜を酸化させる方法は、チタン膜を、酸素を含むプラズマ雰囲気に曝露することであるのも好ましい。
【００４５】
また、物理的気相成長法によりチタン膜を形成することも可能である。
【００４６】
酸素を含有するチタン層を形成する方法の別の例として、このようにすることも挙げられる。
【００４７】
また、第１及び第２の半導体装置の製造方法において、金属含有化合物層は、コバルト、ニッケル、ゲルマニウム及び白金のうちの少なくとも一つの金属と、シリコンとを含むことが好ましい。
【００４８】
また、絶縁体膜は、酸素含有絶縁体膜の単層膜又は複数の酸素含有絶縁体膜からなる積層膜であることが好ましい。
【００４９】
マンガン酸化物層を形成するためには、このようになっていることが好ましい。
【００５０】
また、酸素含有絶縁体膜は、Ｐ−ＴＥＯＳ膜、ＰＳＧ膜、ＢＰＳＧ膜、ＮＳＧ膜及びＦＳＧ膜の少なくとも１つであることが好ましい。このような物質が酸素含有絶縁体膜の具体例として挙げられる。
【発明の効果】
【００５１】
本発明の半導体装置及びその製造方法を用いることにより、コンタクトホールの底部上にマンガン酸化物からなるバリア層を形成することが可能となり、コンタクトホールの底部及び側壁にコンフォーマルなバリア形成が可能となる。これにより、微細なコンタクトホールの底部においても銅シリサイドを形成させることなく低抵抗の銅コンタクトを形成することができる。結果として、デバイス特性の低下を招くことなく銅コンタクトを有する半導体装置を高製造歩留まりに製造することが可能となる。
【発明を実施するための最良の形態】
【００５２】
（第１の実施形態）
以下、本発明の第１の実施形態に係る半導体装置とその製造方法について、図面を参照して説明する。図１（ａ）及び（ｂ）、図２（ａ）及び（ｂ）、図３は、本実施形態の半導体装置１００及びその製造工程を説明する模式的な断面図である。
【００５３】
本実施形態の半導体装置１００は、図３に示すように、半導体基板１０１を用いて形成されている。半導体基板１０１上にはソース領域、ドレイン領域等の拡散層（図示省略）上に設けられた金属シリサイド層である金属含有化合物層１０２が形成されている。金属含有化合物層１０２上を含む半導体基板１０１上に、第１の絶縁体膜１０３が形成されている。第１の絶縁体膜１０３には、金属含有化合物層１０２に達するコンタクトホール１０４が設けられている。コンタクトホール１０４の底部及び側壁を覆うようにマンガン酸化物層１１９が形成され、その内側を埋め込むように、コンタクトホール１０４内に導電体層としての銅層１０７が形成されてコンタクトプラグ１０８を構成している。言い換えると、マンガン酸化膜層１１９は、銅層１０７（コンタクトプラグ１０８）と第１の絶縁体膜１０３との間、及び、銅層１０７と金属含有化合物層１０２との間に亘って形成されている。尚、コンタクトプラグ１０８の寸法は１００ｎｍ以下である。
【００５４】
第１の絶縁体膜１０３上には、第２の絶縁体膜１０９及び第３の絶縁体膜１１０が積層されている。これら第２の絶縁体膜１０９及び第３の絶縁体膜１１０には、コンタクトプラグ１０８に達する上部配線溝が形成され、該上部配線溝内にはバリア層１１５及びシード層１１６を介して銅層１１７が埋め込まれ、上部配線１１１を構成している。
【００５５】
このような半導体装置１００において、マンガン酸化物層１１９がバリア層として機能し、銅層１０７に含まれる銅原子がコンタクトホール１０４の底部下方に拡散して銅シリサイドを形成すること等を防止している。ここで、マンガン酸化物層１１９は、コンタクトホール１０４の底部及び側壁に均一に形成することができる。つまり、コンタクトホール１０４の底部において十分な膜厚を有するようにマンガン酸化物層１１９を形成することができる。また、後に説明する理由により、コンタクトホール１０４に対する銅層１０７の埋め込みを良好にしてボイド（従来技術である図１０（ｂ）を参照）の発生を防止することができる。
【００５６】
次に、半導体装置１００の製造方法を説明する。
【００５７】
まず、素子分離（図示省略）の形成、不純物注入等を行った半導体基板１０１上に、図１（ａ）に示すように、金属含有化合物層１０２を形成する。次に、金属含有化合物層１０２上を含む半導体基板１０１上に、第１の絶縁体膜１０３を形成する。更に、リソグラフィ法、ドライエッチング法、ウェットエッチング法等を用いて、第１の絶縁体膜１０３に、金属含有化合物層１０２に達するコンタクトホール１０４を形成する。
【００５８】
ここで、金属含有化合物層１０２は、一種類以上の金属元素とシリコン元素とを含むものである。金属元素としては、例えば、コバルト、ニッケル、ゲルマニウム及び白金のうちの一つ、又は２つ以上の組み合わせを用いることができる。
【００５９】
また、第１の絶縁体膜１０３は、図１（ａ）では単一の膜からなる単層構造であるように示されているが、これに限定はされない。つまり、２つ以上（又は２種類以上）の絶縁体膜の積層構造として形成しても良い。この場合にも、本実施形態の効果を実現することができる。また、第１の絶縁体膜１０３を構成する膜種は、酸素を含有する絶縁体膜であれば良い。具体的な例としては、Ｐ−ＴＥＯＳ膜、ＰＳＧ膜、ＢＰＳＧ膜、ＮＳＧ膜及びＦＳＧ膜等が挙げられ、これらの何れかからなる単層膜又は２つ以上からなる積層膜であれば、本実施形態の効果を実現することができる。
【００６０】
次に、図１（ｂ）に示すように、フッ素及びフッ素化合物の少なくとも一方と、酸素とを含むガス種を用いてアッシングを行い、コンタクトホール１０４の底部に露出している部分の金属含有化合物層１０２を酸化させる。これにより、コンタクトホール１０４の底部に酸素含有金属含有化合物層１２１を形成する。
【００６１】
次に、図２（ａ）に示すように、コンタクトホール１０４の底部及び側壁と、第１の絶縁体膜１０３上とに、物理的気相成長法を用いてマンガン含有合金層として銅−マンガン合金層１１８を形成する。更に、銅−マンガン合金層１１８上にめっき法により銅層１０７を堆積し、コンタクトホール１０４を埋め込む。このとき、従来技術（図１０（ｂ）を参照）ではバリア層６によってコンタクトホール４の開口部が狭くなっていたのとは異なり、銅−マンガン合金層１１８を形成した後にもコンタクトホール１０４の開口部を十分に広くして、銅層１０７にボイドが発生するのを防止することができる。尚、銅−マンガン合金層３０がめっき法を用いるためのシード層として機能する。
【００６２】
次に、図２（ｂ）に示すように、半導体基板１０１に熱処理を行うことにより、銅−マンガン合金層１１８に含まれるマンガン原子を拡散させる。これにより、コンタクトホール１０４の側壁において、第１の絶縁体膜１０３に含まれる酸素原子と銅−マンガン合金層１１８から拡散したマンガン原子とが反応することにより、マンガン酸化物層１１９が形成される。これと共に、コンタクトホール１０４の底部においても、酸素含有金属含有化合物層１２１に含まれる酸素原子と銅−マンガン合金層１１８から拡散したマンガン原子とが反応することにより、マンガン酸化物層１１９が形成される。つまり、熱処理により、コンタクトホール１０４の底部及び側壁に共にマンガン酸化物層１１９が形成される。銅−マンガン合金層１１８に含まれていたマンガン原子はマンガン酸化物層１１９の形成に用いられるか又は拡散するかしてしまうため、図２（ｂ）に示す工程において銅−マンガン合金層１１８は残っていない。
【００６３】
この際、酸素含有金属含有化合物層１２１は、含まれていた酸素が消費されて金属含有化合物層１０２に戻る。
【００６４】
この後、化学的機械研磨法を用いて第１の絶縁体膜１０３上の部分（コンタクトホール１０４の外の部分）の不要なマンガン酸化物層１１９及び銅層１０７を除去する。これにより、図３に示すように、コンタクトホール１０４内にコンタクトプラグ１０８を構成する。
【００６５】
更にその後、第２の絶縁体膜１０９、第３の絶縁体膜１１０を形成し、上部配線溝を形成して、該上部配線溝内にバリア層１１５、シード層１１６及び銅層１１７を順次形成して上部配線１１１を構成する。これにより、本実施形態の半導体装置１００が製造される。
【００６６】
尚、図１（ｂ）に示す酸素含有金属含有化合物層１２１を形成するために、フッ素及びフッ素化合物の少なくとも一方と、酸素とを含むガス種を用いてアッシングを行う理由は、次の通りである。
【００６７】
本実施形態の半導体装置１００において形成されるマンガン酸化物層１１９の厚さは、銅−マンガン合金層１１８（図２（ａ）を参照）中のマンガン原子に供給される酸素量によって決定される。このため、必要とされるマンガン酸化物層１１９の厚さに応じて、酸素含有金属含有化合物層１２１の厚さを制御する必要がある。
【００６８】
ここで、通常のコンタクトホール形成においても、酸素ガスを用いたエッチング、アッシング等が行われる。このため、コンタクトホール形成時は、コンタクトホールの底部に露出している部分の金属含有化合物層は酸化されている。
【００６９】
しかしながら、酸素ガスを用いたエッチング又はアッシングの場合、金属含有化合物層の表面に不動態が形成される（つまり、腐食作用に抵抗する酸化被膜が金属表面に生じた状態になる）ため、金属含有化合物層の酸化は膜の深さ方向にはあまり進行しない。例えば、ニッケル−シリコン金属含有化合物の場合、形成される酸化層の厚さは１〜２ｎｍ未満程度に留まることが知られている。このように、一般的な酸素ガスを用いたエッチング又はアッシングでは、前記のように酸素含有金属含有化合物層１２１の厚さを制御することが困難であり、本実施形態において必要とする厚さを得ることも困難である。ここで、必要とされる厚さのマンガン酸化物層１１９を形成するためには、酸素含有金属含有化合物層を例えば２ｎｍ以上で且つ３ｎｍ以下の範囲の膜厚に形成することが必要である。従って、酸素ガスを用いたエッチング又はアッシングでは不十分である。
【００７０】
これに対し、エッチング又はアッシングに用いるガスにフッ素元素を含有させると、ニッケル−シリコン金属含有化合物等の酸化は表面だけには留まらず、深さ方向にも酸化を進行させることができる。従って、この手法を用いると、形成される酸素含有金属含有化合物層１２１の厚さを望みの値（２ｎｍ以上で且つ３ｎｍ以下等）に設定することができる。
【００７１】
以上の点に着目し、本実施形態における酸素含有金属含有化合物層１２１の形成には、フッ素及びフッ素化合物の少なくとも一方と、酸素とを含むガス種を用いてアッシングを行う。
【００７２】
また、このようにして形成する酸素含有金属含有化合物層１２１の厚さについて、次のように述べることができる。
【００７３】
つまり、酸素含有金属含有化合物層１２１は、熱処理の際に銅−マンガン合金層１１８中のマンガン原子に対して酸素を供給する。これにより、マンガン原子と酸素原子とが反応してマンガン酸化物層１１９が形成されることになる。
【００７４】
形成されるマンガン酸化物層１１９の膜厚は、銅−マンガン合金層１１８中に含まれるマンガン原子の量、酸素含有金属含有化合物層１２１から供給される酸素原子の量、半導体基板１０１への熱処理の条件等により決まる。例えば、酸素含有金属含有化合物層１２１の膜厚が余剰であった場合、酸素原子の一部が消費されずに残り、酸素含有金属含有化合物層１２１の一部が残留することになる。酸素含有金属含有化合物層１２１は金属含有化合物層１０２に比べて高抵抗であるため、コンタクト抵抗が増大する原因となり、結果として、デバイス特性の劣化、製造歩留りの低下を引き起こすことになる。
【００７５】
このようなことから、酸素含有金属含有化合物層１２１の膜厚は、銅原子の拡散を抑制するバリア層としての機能を果たすために必要な膜厚のマンガン酸化物層１１９を形成するために必要な膜厚であると共に、マンガン酸化物層１１９形成後に残留しない膜厚であることが望ましい。
【００７６】
（第２の実施形態）
以下、本発明の第２の実施形態に係る半導体装置とその製造方法について、図面を参照して説明する。図４（ａ）及び（ｂ）と、図５（ａ）及び（ｂ）は、本実施形態の半導体装置１００ａ及びその製造工程を説明する模式的な断面図である。
【００７７】
本実施形態の半導体装置１００ａは、図５（ｂ）に示す構造を有する。これは、第１の実施形態の半導体装置１００に対し、コンタクトホール１０４の底部及び側壁、言い換えると、第１の絶縁体膜１０３及び金属含有化合物層１０２と、マンガン酸化物層１１９との間に形成された酸素を含有するチタン層１２２を更に備える構造である。
【００７８】
このような半導体装置１００ａにおいても、銅層１０７の銅原子が拡散するのを防止するバリア層としてマンガン酸化物層１１９が機能する点と、該マンガン酸化物層１１９を均一に形成することができる点は第１の実施形態の場合と同様である。銅シリサイドの形成防止、ボイドの発生防止等の効果についても、第１の実施形態の場合と同様に発揮される。
【００７９】
また、酸素を含有するチタン層１２２を備えることにより、後に説明する通り、第１の実施形態の場合にはマンガン酸化物層１１９を形成するために必要であった酸素含有金属含有化合物層１２１（図１（ｂ）を参照）が不要となっている。
【００８０】
更に、酸素を含有するチタン層１２２を備えることにより、コンタクト抵抗を低減することができる。
【００８１】
チタン層、酸素を含有するチタン層をコンタクトホールの底部及び側壁に形成することは、従来技術であるタングステンコンタクトの場合にも一般に行われている。このような層を、金属含有化合物層と、タングステン層又はバリア層である窒化チタン層との間に挿入することにより、金属含有化合物層とコンタクトとの間の界面抵抗を低減し、コンタクト抵抗を低減することができる。
【００８２】
本実施形態の半導体装置１００ａにおいても、金属含有化合物層１０２とマンガン酸化物層１１９との間に酸素を含有するチタン層１２２（又はチタン層）を備えることにより、コンタクト抵抗を低減することができる。このため、半導体装置１００ａのコンタクト抵抗は、第１の実施形態の半導体装置１００の場合に比べて低くなっている。
【００８３】
次に、半導体装置１００ａの製造方法を説明する。
【００８４】
まず、第１の実施形態において図１（ａ）を参照して説明したのと同様の工程を行う。これにより、図１（ａ）に示すように、半導体基板１０１上に金属含有化合物層１０２が形成され、その上にコンタクトホール１０４を有する第１の絶縁体膜１０３が形成された構造を得る。
【００８５】
次に、Ａｒスパッタ法又は化学的クリーニング法によりコンタクトホール１０４の底部に露出している部分の金属含有化合物層１０２表面に形成されていた酸化物層（図示省略）を除去する。その後、図４（ａ）に示す通り、化学的気相成長法によりコンタクトホール１０４の底部及び側壁と第１の絶縁体膜１０３上とに酸素を含有するチタン層１２２を形成する。
【００８６】
続いて、図４（ｂ）に示す通り、酸素を含有するチタン層１２２上を覆うように、銅−マンガン合金層１１８を堆積する。更に、酸素を含有するチタン層１２２及び銅−マンガン合金層１１８層が形成されたコンタクトホール１０４を埋め込むように、電解めっき法により銅層１０７を堆積する。
【００８７】
続いて、図５（ａ）に示す通り、熱処理を施すことにより、酸素を含有するチタン層１２２を覆うマンガン酸化物層１１９を形成する。これは、銅−マンガン合金層１１８に含まれるマンガン原子と、酸素を含有するチタン層１２２に含まれる酸素原子が反応することにより形成される。酸素を含有するチタン層１２２はコンタクトホール１０４の底部及び側壁に形成されているから、マンガン酸化物層１１９についても、コンタクトホール１０４の底部及び側壁に形成されることになる。尚、酸素を含有するチタン層１２２は、含有する酸素が消費され、チタン層と呼びうるものになる場合もある（図５（ａ）においては、元のまま酸素を含有するチタン層１２２として示している）。
【００８８】
この後、化学的機械研磨法を用いて第１の絶縁体膜１０３上の部分（コンタクトホール１０４の外の部分）の不要な酸素を含有するチタン層１２２、マンガン酸化物層１１９及び銅層１０７を除去する。これにより、図５（ｂ）に示すように、コンタクトホール１０４内にコンタクトプラグ１０８を構成する。
【００８９】
更にその後、第２の絶縁体膜１０９、第３の絶縁体膜１１０を形成し、上部配線溝を形成して、該上部配線溝内にバリア層１１５、シード層１１６及び銅層１１７を順次形成して上部配線１１１を構成する。これにより、本実施形態の半導体装置１００ａが製造される。
【００９０】
このように、第１の実施形態の酸素含有金属含有化合物層１２１を設けることに代えて、本実施形態では酸素を含有するチタン層１２２を形成する。このようにすることによっても、銅−マンガン合金層１１８に対して酸素原子を供給し、バリア層としてのマンガン酸化物層１１９を形成することができる。
【００９１】
尚、酸素を含有するチタン層１２２に代えて、他の酸化物からなる層を用いることも可能である。酸素を十分に保有しており、且つ、比抵抗上昇が小さい物質であれば、チタン酸化物に代えて用いることができる。
【００９２】
次に、酸素を含有するチタン層１２２の形成方法について説明する。
【００９３】
本実施形態の半導体装置１００ａの製造方法において、酸素を含有するチタン層１２２は、四塩化チタン（ＴｉＣｌ4 ）の水素プラズマ還元による化学的気相成長法により堆積することが望ましい。これは、次の理由による。
【００９４】
物理的気相成長法により堆積したチタン膜中には、酸素がほとんど含まれない。これに対し、四塩化チタンの水素プラズマ還元により成膜を行うと、チタン酸化物からなる膜が形成される。このような膜は、物理的気相成長法により堆積される膜よりも多くの酸素を含有している。
【００９５】
図６には、四塩化チタンの水素プラズマ還元により成膜したチタン膜について、ＸＰＳ（X-ray photoelectron spectroscopy；Ｘ線光電子分光）による酸素濃度分析の結果を示す。膜中には３０原子％程度の酸素原子が含まれており、これは、物理的気相成長法により堆積されるチタン膜中に含まれる酸素原子よりも多い。
【００９６】
物理的気相成長法により堆積されるチタン膜（ＰＶＤ−Ｔｉ膜）中に含まれる酸素原子量は、一般に、２原子％以下程度である。また、コンタクトホールの底部に堆積されるＰＶＤ−Ｔｉ膜の一般的な膜厚は５ｎｍ程度であり、これは１５原子層程度に相当する。このため、１５原子層のうちの２％が酸素だとすると、約０．３原子層がＰＶＤ−Ｔｉ膜中に含まれる酸素の量となる。このような酸素量では、マンガン酸化物層１１９を形成するための酸素を供給することはできない。
【００９７】
これに対し、四塩化チタンの水素プラズマ還元により成膜を行うと、十分な酸素を含むチタン酸化物膜となる。よって、このような膜から供給される酸素原子と、銅−マンガン合金層１１８に含まれるマンガン原子とが反応してマンガン酸化物層１１９を形成することが可能となっている。
【００９８】
以上のことから、酸素を含有するチタン層１２２は、四塩化チタンの水素プラズマ還元による化学的気相成長法により堆積することが望ましい。
【００９９】
但し、これに限られるわけではなく、チタン化合物を還元して堆積することができれば利用可能である。例えば、四塩化チタンの他に、四臭化チタン（ＴｉＢｒ4 ）、四沃化チタン（ＴｉＩ4 ）を用いることもできる。
【０１００】
更に、以上に説明した方法は望ましい方法であるが、物理的気相成長法により形成したチタン層を用いることも可能である。このためには、図１（ａ）の構造を得た後に、Ａｒスパッタ法又は化学的クリーニング法によりコンタクトホール１０４の底部に露出してる部分の金属含有化合物層１０２表面に形成されてた酸化物層を除去する。続いて、図７に示す通り、物理的気相成長法により、コンタクトホール１０４の底部及び側壁と、第１の絶縁体膜１０３上に、チタン層１２３を形成する。
【０１０１】
次に、チタン層１２３を大気中に曝露することにより、チタン層１２３を酸化させて酸素を含有するチタン層１２２とする。これにより、図４（ａ）に示す構造を得ることができる。また、大気への曝露に代えて、酸素アッシング処理を適用することによっても、同様に酸素を含有するチタン層１２２を得ることができる。
【０１０２】
このような方法により、四塩化チタンの水素プラズマ還元による成膜を用いる代わりに、物理的気相成長法によるチタン成膜を用いることが可能となる。
【０１０３】
（第２の実施形態の変形例）
次に、第２の実施形態の変形例を説明する。
【０１０４】
第２の実施形態に係る半導体装置の製造方法の場合、図１（ａ）の構造を得た後に図４（ａ）の工程を行う。つまり、コンタクトホール１０４の底部に露出する部分の金属含有化合物層１０２表面に形成された酸化物層を除去した後に、酸素を含有するチタン層１２２を形成する。更にその後、図４（ｂ）のように、マンガン酸化物層１１９を形成している。
【０１０５】
以上に対し、本変形例では、図１（ａ）の構造を得た後、前記酸化物層を除去することなく、銅−マンガン合金層１１８を堆積する。その後、銅−マンガン合金層１１８上を覆うように、酸素を含有するチタン層１２２を形成する。更に、酸素を含有するチタン層１２２上に、コンタクトホール１０４を埋め込むように銅層１０７を堆積する。この様子を図８に示す。尚、銅層１０７を形成するためには、シード層の形成後にめっき法を用いればよい。
【０１０６】
この後、熱処理を行うことにより、銅−マンガン合金層１１８中のマンガン原子と酸素原子とが反応してマンガン酸化物層１１９が形成される。
【０１０７】
この場合、マンガン原子と反応する酸素原子は、金属含有化合物層１０２の表面に形成された前記の酸化物層と、銅−マンガン合金層１１８上に形成された酸素を含有するチタン層１２２とから供給される。このため、前記酸化物層の膜厚が小さく、酸素量が不十分であったとしても、酸素を含有するチタン層１２２から供給される酸素原子により確実にマンガン酸化物層１１９を形成することができる。
【産業上の利用可能性】
【０１０８】
本発明の半導体装置及びその製造方法は、コンタクトにおけるボイドの発生及び該コンタクト下方におけるシリサイドの発生を避ける効果を有し、微細化したコンタクト、特に銅コンタクトを有する半導体装置とその製造方法として有用である。
【図面の簡単な説明】
【０１０９】
【図１】図１（ａ）及び（ｂ）は、本願の第１の実施形態に係る半導体装置１００及びその製造方法を説明する模式的な断面図である。
【図２】図２（ａ）及び（ｂ）は、図１（ｂ）に続いて、半導体装置１００及びその製造方法を説明する模式的な断面図である。
【図３】図３は、図２（ｂ）に続いて、半導体装置１００及びその製造方法を説明する断面図である。
【図４】図４（ａ）及び（ｂ）は、本願の第２の実施形態に係る半導体装置１００ａ及びその製造方法を説明する模式的な断面図である。
【図５】図５（ａ）及び（ｂ）は、図４（ｂ）に続いて、半導体装置１００ａ及びその製造方法を説明する模式的な断面図である。
【図６】図６は、四塩化チタンの水素プラズマ還元により成膜したチタン膜について、ＸＰＳによる酸素濃度分析の結果を示す図である。
【図７】図７は、半導体装置１００ａにおける酸素を含有するチタン層の別の形成方法を説明する図である。
【図８】図８は、第２の実施形態の変形例を説明する図である。
【図９】図９（ａ）〜（ｄ）は、従来の半導体装置及びその製造方法を説明する図である
【図１０】図１０（ａ）〜（ｄ）は、従来の半導体装置における課題を説明する図である。
【図１１】図１１（ａ）及び（ｂ）は、特許文献１及び非特許文献１に説明されている従来技術を説明する図である。
【図１２】図１２（ａ）及び（ｂ）は、特許文献１及び非特許文献１の技術を銅コンタクトに適用した際に発生する課題を説明する図である。
【符号の説明】
【０１１０】
１００      半導体装置
１００ａ    半導体装置
１０１      半導体基板
１０２      金属含有化合物層
１０３      第１の絶縁体膜
１０４      コンタクトホール
１０７      銅層
１０８      コンタクトプラグ
１０９      第２の絶縁体膜
１１０      第３の絶縁体膜
１１１      上部配線
１１５      バリア層
１１６      シード層
１１７      銅層
１１８      銅−マンガン合金層
１１９      マンガン酸化物層
１２１      酸素含有金属含有化合物層
１２２      酸素を含有するチタン層
１２３      チタン層
【図１】
0005264187.tif 000002
【図２】
0005264187.tif 000003
【図３】
0005264187.tif 000004
【図４】
0005264187.tif 000005
【図５】
0005264187.tif 000006
【図６】
0005264187.tif 000007
【図７】
0005264187.tif 000008
【図８】
0005264187.tif 000009
【図９】
0005264187.tif 000010
【図１０】
0005264187.tif 000011
【図１１】
0005264187.tif 000012
【図１２】
0005264187.tif 000013